(57)【要約】  セルロース繊維、ポリアミド繊維、及び酸化ポリマーバイリージョナル繊維の糸から作製される耐炎性布帛が提供される。該布帛は、約２０〜約９０重量パーセントのセルロース繊維と、約３〜約４５重量パーセントのポリアミド繊維と、アクリロニトリル系ホモポリマー、アクリロニトリル系コポリマー、アクリロニトリル系ターポリマー、及びこれらの組み合わせからなる群から選択される、酸化ポリマーを含む、約５〜約３５重量パーセントの酸化ポリマーバイリージョナル繊維と、を含む。【特許請求の範囲】
【請求項１】
布帛であって、
ａ）約２０〜約９０重量パーセントのセルロース繊維と、
ｂ）約３〜約４５重量パーセントのポリアミド繊維と、
ｃ）アクリロニトリル系ホモポリマー、アクリロニトリル系コポリマー、アクリロニトリル系ターポリマー、及びこれらの組み合わせからなる群から選択される、酸化ポリマーを含む、約５〜約３５重量パーセントの酸化ポリマーバイリージョナル繊維と、を含む、布帛。
【請求項２】
前記ポリアミド繊維が、ナイロン６，６を含む、請求項１に記載の布帛。
【請求項３】
前記酸化ポリマーバイリージョナル繊維が、酸化ポリアクリロニトリル繊維を含む、請求項１に記載の布帛。
【請求項４】
前記布帛が、約３．０ｏｚ／ｙｄ２〜約１５ｏｚ／ｙｄ２の基本重量を有する、請求項１に記載の布帛。
【請求項５】
前記布帛が、約３．０ｏｚ／ｙｄ２〜約６．５ｏｚ／ｙｄ２の基本重量を有する、請求項１に記載の布帛。
【請求項６】
前記布帛が、難燃性化学物質で処理される、請求項１に記載の布帛。
【請求項７】
前記布帛が、約８ｃａｌ／ｃｍ２以上のアーク熱性能値を有する、請求項６に記載の布帛。
【請求項８】
前記布帛が、約１．２４以上のアーク熱性能値対基本重量の比率を有する、請求項６に記載の布帛。
【請求項９】
前記布帛が、織成され、かつ縦糸及び横糸を含み、前記横糸が、前記バイリージョナル繊維を含む、請求項１に記載の布帛。
【請求項１０】
前記布帛が、織成され、かつ縦糸及び横糸を含み、前記横糸が、前記布帛中に約５０〜約１００重量パーセントの前記バイリージョナル繊維を含む、請求項１に記載の布帛。
【請求項１１】
前記布帛が、織成され、かつ縦糸及び横糸を含み、前記横糸が、前記布帛中に少なくとも約７５重量パーセントの前記バイリージョナル繊維を含む、請求項１に記載の布帛。
【請求項１２】
前記布帛が、織成され、かつ縦糸及び横糸を含み、前記横糸が、前記布帛中に約１００重量パーセントの前記バイリージョナル繊維を含む、請求項１に記載の布帛。
【請求項１３】
約１〜約９重量パーセントのパラ−アラミド繊維を更に含む、請求項１に記載の布帛。
【請求項１４】
前記布帛が、織成され、かつ縦糸及び横糸を含み、前記横糸が、約５０〜約１００重量パーセントの前記パラ−アラミド及び前記バイリージョナル繊維を含む、請求項１３に記載の布帛。
【請求項１５】
前記布帛が、織成され、かつ縦糸及び横糸を含み、前記横糸が、約１００重量パーセントの前記パラ−アラミド繊維及び前記バイリージョナル繊維を含む、請求項１３に記載の布帛。
【請求項１６】
約１〜約２０重量パーセントのＦＲレーヨン繊維を更に含む、請求項１に記載の布帛。
【請求項１７】
前記布帛が、織成され、かつ縦糸及び横糸を含み、前記横糸が、約５０〜約１００重量パーセントの前記ＦＲレーヨン繊維及び前記バイリージョナル繊維を含む、請求項１５に記載の布帛。
【請求項１８】
前記布帛が、織成され、かつ縦糸及び横糸を含み、前記横糸が、約１００重量パーセントの前記ＦＲレーヨン繊維及び前記バイリージョナル繊維を含む、請求項１５に記載の布帛。
【請求項１９】
約１〜約９重量パーセントのパラ−アラミド繊維、及び約１〜約２０重量パーセントのＦＲレーヨン繊維を更に含む、請求項１に記載の布帛。
【請求項２０】
前記布帛が、織成され、かつ縦糸及び横糸を含み、前記横糸が、約５０〜約１００重量パーセントの前記ＦＲレーヨン繊維、前記パラ−アラミド繊維、及び前記バイリージョナル繊維を含む、請求項１９に記載の布帛。
【請求項２１】
前記布帛が、織成され、かつ縦糸及び横糸を含み、前記横糸が、約１００重量パーセントの前記ＦＲレーヨン繊維、前記パラ−アラミド繊維、及び前記バイリージョナル繊維を含む、請求項１９に記載の布帛。
【請求項２２】
布帛であって、
ａ）約２０〜約９０重量パーセントのセルロース繊維と、
ｂ）約３〜約４５重量パーセントのポリアミド繊維と、
ｃ）約１〜約９重量パーセントのパラ−アラミド繊維と、
ｄ）約１〜約２０重量パーセントのＦＲレーヨン繊維と、
ｅ）アクリロニトリル系ホモポリマー、アクリロニトリル系コポリマー、アクリロニトリル系ターポリマー、及びこれらの組み合わせからなる群から選択される、酸化ポリマーを含む、約５〜約３５重量パーセントのバイリージョナル繊維と、を含み、
前記布帛が、約３．０ｏｚ／ｙｄ２〜約１５ｏｚ／ｙｄ２の基本重量を有し、前記布帛が、織成され、かつ縦糸及び横糸を含み、前記横糸が、前記ＦＲレーヨン、パラ−アラミド、及び前記バイリージョナル繊維の大部分を含む、布帛。
【請求項２３】
前記ポリアミド繊維が、ナイロン６，６を含む、請求項２２に記載の布帛。
【請求項２４】
前記酸化ポリマーバイリージョナル繊維が、酸化ポリアクリロニトリル繊維を含む、請求項２２に記載の布帛。
【請求項２５】
前記布帛が、約３．０ｏｚ／ｙｄ２〜約６．５ｏｚ／ｙｄ２の基本重量を有する、請求項２２に記載の布帛。
【請求項２６】
前記横糸が、約１００重量パーセントの前記ＦＲレーヨン繊維、前記パラ−アラミド繊維、及び前記バイリージョナル繊維を含む、請求項２２に記載の布帛。
【請求項２７】
前記布帛が、難燃性化学物質で処理される、請求項２２に記載の布帛。
【請求項２８】
前記布帛が、約８ｃａｌ／ｃｍ２以上のアーク熱性能値を有する、請求項２７に記載の布帛。
【請求項２９】
前記布帛が、約１．２４以上のアーク熱性能値対基本重量の比率を有する、請求項２７に記載の布帛。
【発明の詳細な説明】
【技術分野】
【０００１】
本開示は、セルロース繊維、ポリアミド繊維、及び酸化ポリマーバイリージョナル繊維を含む糸から作製される、耐炎性布帛に関する。
【背景技術】
【０００２】
耐炎性衣類は、潜在的な身体負傷を低減するために、熱、直火、及び電気アークフラッシュ等の、職場における熱及び火炎の危険性にさらされる労働者によって着用される。
【０００３】
多くの耐炎性衣類は、８８％の綿繊維と１２％のナイロン繊維との混紡物を含む８８／１２布帛で作製される。布帛は、典型的に、リン系難燃性化学物質で処理される。布帛は、燃焼性能要件の工業規格を満たす。更に、布帛の大部分は、綿繊維を含むことから、布帛は、比較的安価である。加えて、布帛へのナイロン繊維の追加は、布帛の耐摩耗性において有意な改善を提供することから、これらの布帛は、１００％の綿布帛と比較して、業務用洗濯及び着用中、より耐久性がある。８８／１２布帛は、約６．５〜７．０ｏｚ／ｙｄ２以上の重量で商業的に入手可能である。８８／１２布帛の一例は、Ｍｉｌｉｋｅｎ  ａｎｄ  Ｃｏの一企業であるＷｅｓｔｅｘ  Ｉｎｃによって製造されるＵｌｔｒａＳｏｆｔ（登録商標）布帛である。
【０００４】
しかしながら、業務用洗濯及び着用に対して依然として耐久性がある、６．５ｏｚ／ｙｄ２未満の重量がある安価な難燃性布帛に対する、最終使用者からの継続的な必要性が存在している。現在、６．５ｏｚ／ｙｄ２未満の重量の８８／１２布帛は、工業燃焼性規格を満たす上で欠陥を呈する。
【０００５】
これらの規格を満たすために、Ｄｕｐｏｎｔ  ＣｏｍｐａｎｙによってＮｏｍｅｘ（登録商標）繊維として商業的に市販されているメタ−アラミド繊維等の本質的に耐炎性の繊維は、軽量難燃性布帛に対して使用される。
【０００６】
米国特許第６，３５８，６０８号は、ｐ−アラミド等の少なくとも追加の繊維とともに、最大９９．９％の酸化ポリアクリロニトリル繊維を組み込む、難燃性かつ耐熱性糸、布帛、フェルト、及び他の繊維混紡物を開示する。
【０００７】
公開された米国特許出願第２０１１／０１６５３９７号は、部分的に酸化されたポリアクリロニトリル繊維及び／または糸を含む、ステッチボンドされた耐炎性布帛を開示する。
【０００８】
公開された米国特許出願第２０１１／０２３９６１８号は、１繊維あたり約０．５〜約１．５デニールの繊度を有する酸化ポリアクリロニトリル繊維から製造される難燃性布帛を開示する。
【０００９】
公開された米国特許出願第２０１４／００４７６２５号は、酸化ポリアクリロニトリル、または糸条が撥水性シリコーンポリマーもしくは他の撥水性材料で封入もしくはコーティングされる、他の高い限界酸素指数材料から作製される、衣料及び布帛を開示する。
【００１０】
しかしながら、上で言及される参照文献において説明される布帛は、高価であり、かつ着用には不快である。
【００１１】
ＷＯ  ２０１０／１３５２１４は、リヨセル繊維と、耐炎性（ＦＲ）綿及びＦＲ処理レーヨン等の耐炎性繊維との混紡物から作製される、耐炎性布帛を開示する。
【００１２】
ＷＯ  ２０１１／０５０２５７は、酸化ポリアクリロニトリル繊維等の１０重量％〜８５重量％の酸化ポリマーバイリージョナル繊維を含む、混紡された糸及び布帛を開示する。開示される糸は、ＦＲレーヨン、ＦＲ処理セルロース、ｍ−アラミド、ｐ−アラミド、モダクリル、ノボロイド、メラミン、ウール、ナイロン、再生セルロース、ポリ塩化ビニル、静電気防止繊維、ポリ（ｐ−フェニレンベンゾビスオキサゾール）（ＰＢＯ）、ポリベンゾイミダゾール（ＰＢＩ）、及びポリスルホンアミド（ＰＳＡ）からなる群からの少なくとも１つの合成繊維と混紡される。
【００１３】
このため、業務用洗濯に対して耐久性があり、着用するために快適性があり、最終使用者にとって手頃な価格であり、かつＮＦＰＡ  ７０Ｅ（「Ｓｔａｎｄａｒｄ  ｆｏｒ  Ｅｌｅｃｔｒｉｃａｌ  Ｓａｆｅｔｙ  ｉｎ  ｔｈｅ  Ｗｏｒｋｐｌａｃｅ」）及びＮＦＰＡ  ２１１２（「Ｓｔａｎｄａｒｄ  ｏｎ  Ｆｌａｍｅ−Ｒｅｓｉｓｔａｎｔ  Ｇａｒｍｅｎｔｓ  ｆｏｒ  Ｐｒｏｔｅｃｔｉｏｎ  ｏｆ  Ｉｎｄｕｓｔｒｉａｌ  Ｐｅｒｓｏｎｎｅｌ  Ａｇａｉｎｓｔ  Ｆｌａｓｈ  Ｆｉｒｅ」）に説明されるもの等の工業規格に準拠する、軽量耐炎性布帛に対する必要性が存在する。
【発明の概要】
【００１４】
本発明の態様は、約２０〜約９０重量パーセントのセルロース繊維と、約３〜約４５重量パーセントのポリアミド繊維と、アクリロニトリル系ホモポリマー、アクリロニトリル系コポリマー、アクリロニトリル系ターポリマー、及びこれらの組み合わせからなる群から選択される、酸化ポリマーを含む、約５〜約３５重量パーセントのバイリージョナル繊維と、を含む、布帛に関する。
【００１５】
１つの非限定的な実施形態において、布帛は、約３．０ｏｚ／ｙｄ２〜約１５ｏｚ／ｙｄ２の基本重量を有する。
【００１６】
１つの非限定的な実施形態において、布帛は、難燃性化学物質で処理される。
【００１７】
１つの非限定的な実施形態において、布帛は、約８ｃａｌ／ｃｍ２以上のアーク熱性能値を有する。
【００１８】
１つの非限定的な実施形態において、布帛は、約１．２４以上のアーク熱性能値対基本重量の比率を有する。
【００１９】
１つの非限定的な実施形態において、布帛は、織成され、かつ縦糸及び横糸を含み、横糸は、バイリージョナル繊維を含む。
【００２０】
本発明の別の態様は、約２０〜約９０重量パーセントのセルロース繊維と、約３〜約４５重量パーセントのポリアミド繊維と、約１〜約９重量パーセントのパラ−アラミド繊維と、約１〜約２０重量パーセントのＦＲレーヨン繊維と、アクリロニトリル系ホモポリマー、アクリロニトリル系コポリマー、アクリロニトリル系ターポリマー、及びこれらの組み合わせからなる群から選択される、酸化ポリマーを含む、約５〜約３５重量パーセントのバイリージョナル繊維と、を含む、布帛に関し、布帛は、約３．０ｏｚ／ｙｄ２〜約１５ｏｚ／ｙｄ２の基本重量を有し、布帛は、織成され、かつ縦糸及び横糸を含み、横糸は、ＦＲレーヨン、パラ−アラミド、及びバイリージョナル繊維の大部分を含む。
【発明を実施するための形態】
【００２１】
約２０重量％〜約９０重量％のセルロース繊維と、約３重量％〜約４５重量％のポリアミド繊維と、約５重量％〜約３５重量％の酸化ポリマーバイリージョナル繊維からの繊維を含む糸から作製される、軽量で安価な耐炎性布帛が、本開示によって提供される。本明細書において列挙される全ての数値は、「約」という用語によって修正されることが理解される。
【００２２】
約２０重量％〜約９０重量％の十分なセルロース繊維が、布帛の快適特性を改善し、材料費を低減するために、これらの布帛において使用される。セルロース繊維は、綿繊維、他の天然セルロース繊維、及び合成セルロース繊維を指す。合成セルロース繊維としては、レーヨン及びリヨセルが挙げられるが、これらに限定されない。一部の好ましい実施形態において、セルロース繊維は、綿繊維である。これらの布帛において有用なセルロース繊維の追加の例としては、麻、大麻、竹、レーヨン、及びジュートが挙げられるが、これらに限定されない。
【００２３】
約３重量％〜約４５重量％のポリアミド繊維が、布帛に、８８／１２布帛と同様、またはそれよりも良好な耐久性を付与するために、糸に含まれる。好適なポリアミドとしては、ナイロン６，６；ナイロン６；ナイロン４，６；ナイロン６，１２；ナイロン６，１０；ナイロン６Ｔ；ナイロン６Ｉ；ナイロン９Ｔ；ナイロンＤＴ（Ｄ＝Ｄｙｔｅｋ（登録商標）Ａジアミン、２−メチル−１，５−ジアミノペンタン）；ナイロンＤＩ；ナイロンＤ６；ナイロン７；ナイロン１１；ナイロン１２；ナイロンＭＸＤ−６、及び／またはこれらの組み合わせが挙げられるが、これらに限定されない。ポリアミドに関する「これらの組み合わせ」により、ブロックコポリマー、ランダムコポリマー、ターポリマー、ならびに溶融ブレンドが挙げられるが、これらに限定されない。一部の好ましい実施形態において、ポリアミド繊維は、ナイロン６，６繊維である。
【００２４】
本開示の布帛は、約５重量％〜約３５重量％の酸化ポリマーバイリージョナル繊維を更に含む。酸化ポリマーバイリージョナル繊維は、レーヨン系繊維、ピッチ系繊維、ならびにアクリロニトリル系ホモポリマー、アクリロニトリル系コポリマー、アクリロニトリル系ターポリマー、及びこれらの組み合わせからなる群から選択されるポリマーから形成される繊維から形成される、酸化繊維を含む。一部の非限定的な実施形態において、酸化ポリアクリロニトリル繊維が使用される。これらの布帛において有用な酸化ポリマーバイリージョナル繊維の例は、ＷＯ  ２０１１／０５０２５７  Ａ２に記載されており、この教示は、参照により本明細書に組み込まれる。一実施形態において、約５重量％〜約３５重量％の本質的な耐炎性酸化ポリアクリロニトリル繊維は、これらの布帛に、優れた熱、火炎、及び電気アークフラッシュ保護性能を提供するために、酸化ポリマーバイリージョナル繊維として使用される。
【００２５】
開示される繊維の混紡物を含む布帛は、耐久性があり、快適性があり、安価であり、かつ耐炎性がある。
【００２６】
１つの非限定的な実施形態において、布帛は、織成され、かつ縦糸及び横糸を含み、横糸は、バイリージョナル繊維を含む。本発明者は、ポリアミド繊維の大部分が縦糸にあることにより、それらがツイルまたはサテン布帛の表面サイズ上に分布される一方、バイリージョナル繊維の大部分が横方向にあることにより、それらが布帛の裏側にあることを確実にすることが有利であるということを発見した。これは、バイリージョナル繊維が可染性ではない場合があり、かつ隠れたままであることが可能であるからであり、これは、布帛の耐久性、外観、及び適用可能性を改善する。
【００２７】
１つの非限定的な実施形態において、布帛は、織成され、かつ縦糸及び横糸を含み、横糸は、布帛中に約５０〜約１００重量パーセントのバイリージョナル繊維を含む。
【００２８】
別の非限定的な実施形態において、布帛は、織成され、かつ縦糸及び横糸を含み、横糸は、布帛中に少なくとも約７５重量パーセントのバイリージョナル繊維を含む。
【００２９】
なお別の非限定的な実施形態において、布帛は、織成され、かつ縦糸及び横糸を含み、横糸は、布帛中に約１００重量パーセントのバイリージョナル繊維を含む。
【００３０】
１つの非限定的な実施形態において、布帛は、約１〜約９重量パーセントのパラ−アラミド繊維を更に含む。別の非限定的な実施形態において、布帛は、織成され、かつ縦糸及び横糸を含み、横糸は、約５０〜約１００重量パーセントのパラ−アラミド及びバイリージョナル繊維を含む。なお別の非限定的な実施形態において、布帛は、織成され、かつ縦糸及び横糸を含み、横糸は、約１００重量パーセントのパラ−アラミド繊維及びバイリージョナル繊維を含む。
【００３１】
１つの非限定的な実施形態において、布帛は、約１〜約２０重量パーセントのＦＲレーヨン繊維を更に含む。別の非限定的な実施形態において、布帛は、織成され、かつ縦糸及び横糸を含み、横糸は、約５０〜約１００重量パーセントのＦＲレーヨン繊維及びバイリージョナル繊維を含む。なお別の非限定的な実施形態において、布帛は、織成され、かつ縦糸及び横糸を含み、横糸は、約１００重量パーセントのＦＲレーヨン繊維及びバイリージョナル繊維を含む。
【００３２】
１つの非限定的な実施形態において、布帛は、約１〜約９重量パーセントのパラ−アラミド繊維、及び約１〜約２０重量パーセントのＦＲレーヨン繊維を更に含む。別の非限定的な実施形態において、布帛は、織成され、かつ縦糸及び横糸を含み、横糸は、約５０〜約１００重量パーセントのＦＲレーヨン繊維、パラ−アラミド繊維、及びバイリージョナル繊維を含む。なお別の非限定的な実施形態において、布帛は、織成され、かつ縦糸及び横糸を含み、横糸は、約１００重量パーセントのＦＲレーヨン繊維、パラ−アラミド繊維、及びバイリージョナル繊維を含む。
【００３３】
更に、本開示に従って作製される布帛は、軽量であり、かつ業務用洗濯及び着用に対して耐久性がある。一実施形態において、布帛の重量は、約３．０ｏｚ／ｙｄ２〜約１５ｏｚ／ｙｄ２である。一実施形態において、布帛の重量は、約６．５ｏｚ／ｙｄ２未満、例えば、約３ｏｚ／ｙｄ２〜約６．５ｏｚ／ｙｄ２である。
【００３４】
本発明の別の様態は、約２０〜約９０重量パーセントのセルロース繊維と、約３〜約４５重量パーセントのポリアミド繊維と、約１〜約９重量パーセントのパラ−アラミド繊維と、約１〜約２０重量パーセントのＦＲレーヨン繊維と、アクリロニトリル系ホモポリマー、アクリロニトリル系コポリマー、アクリロニトリル系ターポリマー、及びこれらの組み合わせからなる群から選択される、酸化ポリマーを含む、約５〜約３５重量パーセントのバイリージョナル繊維と、を含む、布帛に関し、布帛は、約３．０ｏｚ／ｙｄ２〜約１５ｏｚ／ｙｄ２の基本重量を有し、布帛は、織成され、かつ縦糸及び横糸を含み、
横糸は、ＦＲレーヨン、パラ−アラミド、及びバイリージョナル繊維の大部分を含む。
【００３５】
本態様の非限定的な実施形態において、横糸は、約１００重量パーセントのＦＲ  レーヨン繊維、パラ−アラミド繊維、及びバイリージョナル繊維を含む。
【００３６】
本開示に従って製造される布帛としては、本明細書において開示される繊維混紡物を有する、編成された、織成された、及び織成されていない布帛が挙げられるが、これらに限定されず、熱、火炎、電気アークフラッシュ保護用途のための種々の耐炎性衣類を作製するために使用することができる。織成構造としては、平織り、バスケット織り、ツイル織り、サテン（ｓａｔｉｎもしくはｓａｔｅｅｎ）織り、ならびにより耐久性があるリップストップ織りが挙げられ得るが、これらに限定されない。一部の実施形態において、布帛は、限定されないが、リング紡績、オープンエンド（ＯＥ）、エアジェット、ボルテックス、コアスパン、及び他のもの等の種々のタイプの紡績技術によって製造される糸で形成することができる。
【００３７】
布帛は、一部の実施形態において、商業的に利用可能な染色方法によって染色することができる。
【００３８】
更に、一部の実施形態において、本開示に従って製造される布帛は、リン系難燃性化学物質及び／または他の難燃性化学物質で処理される。１つの非限定的な実施形態において、布帛は、尿素／アンモニアの存在下でリン系難燃性化学物質によって処理される。
【００３９】
これらの布帛は、工業規格の試験方法に従って、耐炎性用途のための優れた火炎及び熱保護性能を提供する。約６．５ｏｚ／ｙｄ２、または６．０ｏｚ／ｙｄ２未満等の更により低い軽量の布帛は、一部の実施形態において、約８．０以上のアーク等級を有し、これは、ＡＳＴＭ  Ｆ１９５９、「Ｓｔａｎｄａｒｄ  Ｔｅｓｔ  Ｍｅｔｈｏｄ  ｆｏｒ  Ｄｅｔｅｒｍｉｎｉｎｇ  ｔｈｅ  Ａｒｃ  Ｒａｔｉｎｇ  ｏｆ  Ｍａｔｅｒｉａｌｓ  ｆｏｒ  Ｃｌｏｔｈｉｎｇ」に従うアーク等級における性能要件を満たすか、または超過する。約６．５ｏｚ／ｙｄ２の布帛は、約１．２４以上のアーク等級（アーク熱性能値）対布帛重量の比率を有する一方、約６．０ｏｚ／ｙｄ２未満の布帛は、約１．３６以上のアーク等級（アーク熱性能値）対布帛重量の比率を有する。約１．２４〜約１．３６または更にはより大きいアーク等級対布帛重量の比率を有する布帛は、衣類、快適性のある保護衣類の着用者に、優れた電気アークフラッシュ保護性能を提供する。約６．５ｏｚ／ｙｄ２、または約６．０ｏｚ／ｙｄ２未満等の更により低い軽量の一部の実施形態の布帛は、Ｎａｔｉｏｎａｌ  Ｆｉｒｅ  Ｐｒｏｔｅｃｔｉｏｎ  Ａｓｓｏｃｉａｔｉｏｎ  Ｓｔａｎｄａｒｄ（ＮＦＰＡ）２１１２（２０１２）、「Ｓｔａｎｄａｒｄ  ｏｎ  Ｆｌａｍｅ−Ｒｅｓｉｓｔａｎｃｅ  Ｇａｒｍｅｎｔｓ  ｆｏｒ  Ｐｒｏｔｅｃｔｉｏｎ  ｏｆ  Ｉｎｄｕｓｔｒｉａｌ  Ｐｅｒｓｏｎｎｅｌ  Ａｇａｉｎｓｔ  Ｆｌａｓｈ  Ｆｉｒｅ」に従う、フラッシュ火炎保護用途のための性能要件を満たすか、または超過する。更に、本開示の軽量布帛は、ＡＳＴＭ  Ｄ６４１３：Ｓｔａｎｄａｒｄ  Ｔｅｓｔ  Ｍｅｔｈｏｄ  ｆｏｒ  Ｆｌａｍｅ  Ｒｅｓｉｓｔａｎｃｅ  ｏｆ  Ｔｅｘｔｉｌｅｓ（Ｖｅｒｔｉｃａｌ  Ｔｅｓｔ）に従う垂直燃焼性試験において、４インチ未満の炭化長を有することが実証されている。加えて、本開示の布帛は、ＮＦＰＡ  ２１１２：（Ｎａｔｉｏｎａｌ  Ｆｉｒｅ  Ｐｒｏｔｅｃｔｉｏｎ  Ａｓｓｏｃｉａｔｉｏｎ）Ｓｔａｎｄａｒｄ  ｏｎ  Ｆｌａｍｅ−Ｒｅｓｉｓｔａｎｔ  Ｇａｒｍｅｎｔｓ  ｆｏｒ  Ｐｒｏｔｅｃｔｉｏｎ  ｏｆ  Ｉｎｄｕｓｔｒｉａｌ  Ｐｅｒｓｏｎｎｅｌ  Ａｇａｉｎｓｔ  Ｆｌａｓｈ  Ｆｉｒｅ．Ｓｅｃｔｉｏｎ  ８．２（Ｈｅａｔ  Ｔｒａｎｓｆｅｒ  Ｐｅｒｆｏｒｍａｎｃｅ）により、８．０ｃａｌ／ｃｍ２超の熱伝導性能（ＨＴＰ）等級、及びＡＳＴＭ  Ｆ１９３０：Ｓｔａｎｄａｒｄ  Ｔｅｓｔ  Ｍｅｔｈｏｄ  ｆｏｒ  Ｅｖａｌｕａｔｉｏｎ  ｏｆ  Ｆｌａｍｅ  Ｒｅｓｉｓｔａｎｔ  Ｃｌｏｔｈｉｎｇ  ｆｏｒ  Ｐｒｏｔｅｃｔｉｏｎ  Ａｇａｉｎｓｔ  Ｆｉｒｅ  Ｓｉｍｕｌａｔｉｏｎｓ  Ｕｓｉｎｇ  ａｎ  Ｉｎｓｔｒｕｍｅｎｔｅｄ  Ｍａｎｉｋｉｎにより、５０パーセント未満の平均予測身体火傷を有することが実証された。このため、本開示の布帛の軽量布帛は、ＮＦＰＡ規格７０Ｅ（２０１２）におけるＨＲＣレベルＩＩに対する電気アーク等級の性能要件、及びＮＦＰＡ  ２１１２（２０１２）規格におけるフラッシュ火炎保護の性能要件の両方を満たす。更に、これらの軽量布帛の一部の実施形態は、ＮＦＰＡ  ７０Ｅ  ＨＲＣレベルＩＩ及びＮＦＰＡ  ２１１２（２０１２）の両方に対して二重認定布帛であり得る���
【００４０】
本開示の布帛から形成される物品もまた、開示される。一部の実施形態において、物品としては、衣服、シャツ、パンツ、ジャケット、及びカバーオールが挙げられるが、これらに限定されない。
【００４１】
以下の項は、本発明の布帛の更なる例解を提供する。これらの実施例は、例解に過ぎず、いかようにも本発明の範囲を制限することは意図されない。
【実施例】
【００４２】
実施例１：布帛及び糸サンプル
表１は、複数の布帛及び糸サンプルを列記する。布帛サンプル１は、本発明の実施形態である。布帛サンプル２及び３は、比較例である。全ての３つの布帛サンプルは、ツイル構造を有する織成布帛であった。布帛サンプル１は、４７重量％のセルロース繊維と、１４重量％のＦＲレーヨン繊維と、１６重量％のポリアミド繊維と、６重量％のパラ−アラミド繊維と、１７重量％の酸化ポリマーバイリージョナル繊維と、を含む糸で織成された。布帛サンプル１は、セルロース繊維及びポリアミド繊維を含む縦糸と、ＦＲレーヨン繊維、ポリアミド繊維、パラ−アラミド繊維、及びバイリージョナル繊維を含む横糸と、からなった。このように、大部分のポリアミド繊維は、ツイル布帛の表面サイズ上に分布された一方、可染性ではない多くの酸化バイリージョナルポリアクリロニトリル繊維及びパラ−アラミド繊維は、ツイル布帛の裏側に隠れていた。結果として、布帛の耐久性及び外観は、実質的に改善された。
【００４３】
布帛サンプル２は、布帛サンプル１との比較のためのベースライン布帛である。布帛サンプル２は、布帛サンプル１と比較されるとき、同じ横糸だが、異なる縦糸で織成された。布帛サンプル２は、３５重量％のＦＲレーヨン繊維と、２重量％のポリアミド繊維と、１５重量％のパラ−アラミド繊維と、２９重量％のモダクリル繊維と、１９重量％の酸化ポリマーバイリージョナル繊維と、からなった。
【００４４】
布帛サンプル３は、布帛サンプル１との比較のための別のベースライン布帛である。布帛サンプル３は、布帛サンプル１と比較されるとき、同じ縦糸及び異なる横糸で織成された。布帛サンプル３は、８８重量％の綿繊維と、１２重量％のポリアミド繊維と、からなった。
【００４５】
2018502230.tif 000002
【００４６】
実施例２
試験方法
本発明の布帛を評価するために使用される試験方法は、以下を含んだ：
【００４７】
ＡＳＴＭ  Ｄ６４１３：Ｓｔａｎｄａｒｄ  Ｔｅｓｔ  Ｍｅｔｈｏｄ  ｆｏｒ  Ｆｌａｍｅ  Ｒｅｓｉｓｔａｎｃｅ  ｏｆ  Ｔｅｘｔｉｌｅｓ（Ｖｅｒｔｉｃａｌ  Ｔｅｓｔ）；
【００４８】
ＮＦＰＡ  ２１１２（２０１２）：（Ｎａｔｉｏｎａｌ  Ｆｉｒｅ  Ｐｒｏｔｅｃｔｉｏｎ  Ａｓｓｏｃｉａｔｉｏｎ）Ｓｔａｎｄａｒｄ  ｏｎ  Ｆｌａｍｅ−Ｒｅｓｉｓｔａｎｔ，  Ｇａｒｍｅｎｔｓ  ｆｏｒ  Ｐｒｏｔｅｃｔｉｏｎ  ｏｆ  Ｉｎｄｕｓｔｒｉａｌ  Ｐｅｒｓｏｎｎｅｌ  Ａｇａｉｎｓｔ  Ｆｌａｓｈ  Ｆｉｒｅ．  Ｓｅｃｔｉｏｎ  ８．２（Ｈｅａｔ  Ｔｒａｎｓｆｅｒ  Ｐｅｒｆｏｒｍａｎｃｅ）；
【００４９】
ＮＦＰＡ  ２１１２（２０１２）：（Ｎａｔｉｏｎａｌ  Ｆｉｒｅ  Ｐｒｏｔｅｃｔｉｏｎ  Ａｓｓｏｃｉａｔｉｏｎ）Ｓｔａｎｄａｒｄ  ｏｎ  Ｆｌａｍｅ−Ｒｅｓｉｓｔａｎｔ  Ｇａｒｍｅｎｔｓ  ｆｏｒ  Ｐｒｏｔｅｃｔｉｏｎ  ｏｆ  Ｉｎｄｕｓｔｒｉａｌ  Ｐｅｒｓｏｎｎｅｌ  Ａｇａｉｎｓｔ  Ｆｌａｓｈ  Ｆｉｒｅ．  Ｓｅｃｔｉｏｎ  ８．４（Ｔｈｅｒｍａｌ  Ｓｈｒｉｎｋａｇｅ  Ｒｅｓｉｓｔａｎｃｅ）；
【００５０】
ＡＳＴＭ  Ｆ１９３０：Ｓｔａｎｄａｒｄ  Ｔｅｓｔ  Ｍｅｔｈｏｄ  ｆｏｒ  Ｅｖａｌｕａｔｉｏｎ  ｏｆ  Ｆｌａｍｅ  Ｒｅｓｉｓｔａｎｔ  Ｃｌｏｔｈｉｎｇ  ｆｏｒ  Ｐｒｏｔｅｃｔｉｏｎ  Ａｇａｉｎｓｔ  Ｆｉｒｅ  Ｓｉｍｕｌａｔｉｏｎｓ  Ｕｓｉｎｇ  ａｎ  Ｉｎｓｔｒｕｍｅｎｔｅｄ  Ｍａｎｉｋｉｎ；
【００５１】
ＡＳＴＭ  Ｆ１９５９：Ｓｔａｎｄａｒｄ  Ｔｅｓｔ  Ｍｅｔｈｏｄ  ｆｏｒ  Ｄｅｔｅｒｍｉｎｉｎｇ  ｔｈｅ  Ａｒｃ  Ｒａｔｉｎｇ  ｏｆ  Ｍａｔｅｒｉａｌｓ  ｆｏｒ  Ｃｌｏｔｈｉｎｇ；及び
【００５２】
ＮＦＰＡ  ７０Ｅ（２０１２）：Ｓｔａｎｄａｒｄ  ｆｏｒ  Ｅｌｅｃｔｒｉｃａｌ  Ｓａｆｅｔｙ  ｉｎ  ｔｈｅ  Ｗｏｒｋｐｌａｃｅ
【００５３】
本明細書において使用される際、ＨＴＰという用語は、Ｈｅａｔ  Ｔｒａｎｓｆｅｒ  Ｐｅｒｆｏｒｍａｎｃｅ（熱伝導性能）を指す。
【００５４】
本明細書において使用される際、ＡＴＰＶという用語は、Ａｒｃ  Ｔｈｅｒｍａｌ  Ｐｅｒｆｏｒｍａｎｃｅ  ｖａｌｕｅ（アーク熱性能値）を指す。
【００５５】
表２は、実施例１の布帛サンプルに関する試験結果を列記する。
【００５６】
2018502230.tif 000003
【００５７】
全ての布帛サンプルは、ＮＦＰＡ  ７０Ｅ及びＮＦＰＡ  ２１１２に従う、意図される最終使用用途に対する性能要件を満たしたか、または超過した。
【００５８】
布帛サンプル１は、布帛サンプル２と同じ横糸及び異なる縦糸で織成された。布帛サンプル１は、布帛サンプル２よりも、追加の綿繊維を含む、より多くのセルロース繊維、及びより少ないパラ−アラミド繊維で作製された。布帛サンプル１のＡＴＰＶ対布帛重量の比率（１．７２）は、布帛サンプル２（１．２１）に対して判定されたものよりもはるかに高かった。布帛サンプル１は、布帛サンプル３と同じ横糸及び異なる縦糸で織成された。約１７重量％の酸化バイリージョナルポリアクリロニトリル繊維が、布帛サンプル１に含められ、これは、布帛サンプル３（１．２３）に対して判定されたものよりも、布帛サンプル１のＡＴＰＶ対布帛重量のより高い比率（１．７２）をもたらした。布帛サンプル１のために使用された繊維混紡物は、ＮＦＰＡ規格７０  Ｅ（２０１２）におけるＨＲＣレベルＩＩに対する電気アーク等級の性能要件を満たす難燃性化学物質で処理された軽量綿／ナイロン／酸化バイオリージョナルポリアクリロニトリル混紡布帛を作製することを可能にする。
【国際調査報告】
2018502230.tif 000004
2018502230.tif 000005